48 . 5 mol % 의 Fe 2 O 3 분 말 , 42 . 7 mol % 의 ZnO 분말 , 및 8 . 8 mol % 의 CuO 분말 을 습식 혼합 하 고 건조 하 여 , 800 ℃ 에서 2 시간 하소 했 다 . 하 소분 을 이온 교환수 와 함께 볼 밀 에 투입 하 고 , BET 비표 면적 이 4 . 5 m 2 / g 이 될 때 까지 약 20 시간 분쇄 했 다 . 하소 분쇄 가루 에 폴리비닐 알코올 을 첨가 하 여 스프레이 드라이 어법 으로 과립 화 한 후 성형 하 고 , 대기 중 900 ℃ 에서 2 시간 소성 하 여 , 외경 8 mm , 내경 4 mm , 두께 2 mm 의 Zn 계 페라이트 의 토로 이달 자심 형 시료 를 얻 었 다 . 주성분 의 함유량 의 측정 은 자성 체부 를 구성 하 는 Ni 계 페라이트 와 마찬가지 로 행하 였 다 . 각 시료 의 퀴리 온도 Tc 는 60 ℃ 이하 이 며 , 초 투자 율 μ i 는 실질 적 으로 1 이 었 다 .